(57)【要約】【課題】白色インキの連続印刷層を特別に厚くする必要がなく、十分な隠蔽性を有し、かつ金属探知機で異物検査が可能で、生産性を有する隠蔽性積層体およびそれを用いた包装袋を提供することにある。【解決手段】少なくとも、基材フィルム層２とシーラント層５と、を積層した隠蔽性積層体からなり、該積層したいずれかの層に印刷インキによる連続印刷層３を設けてなり、前記シーラント層５が、発泡ポリオレフィン系フィルム６を含むことを特徴とする隠蔽性積層体１である。【選択図】図１
2015147363.tif 000002
【特許請求の範囲】
【請求項１】
少なくとも、基材フィルム層とシーラント層と、を積層した隠蔽性積層体からなり、
該積層したいずれかの層に印刷インキによる連続印刷層を設けてなり、
前記シーラント層が、発泡ポリオレフィン系フィルムを含むことを特徴とする隠蔽性積層体。
【請求項２】
前記発泡ポリオレフィン系フィルムの発泡倍率が１．２〜１．８の範囲であることを特徴とする請求項１記載の隠蔽性積層体。
【請求項３】
前記シ―ラント層が、ポリオレフィン系フィルムと前記発泡ポリオレフィン系フィルムとが２層以上積層されてなることを特徴とする請求項１または２の記載の隠蔽性積層体。
【請求項４】
前記シーラント層が、前記ポリオレフィン系フィルムと前記発泡ポリオレフィン系フィルムとの２層からなり、その厚み比が、１：１〜１：３の範囲であることを特徴とする請求項３記載の隠蔽性積層体。
【請求項５】
前記シ―ラント層が、前記ポリオレフィン系フィルムと、前記発泡ポリオレフィン系フィルムと、前記ポリオレフィン系フィルムと、がこの順で積層された３層からなり、その厚み比が、１：１：１〜１：４：１の範囲であることを特徴とする請求項３記載の隠蔽性積層体。
【請求項６】
少なくとも、基材フィルム層とシーラント層と、を積層した隠蔽性積層体であって、
該積層したいずれかの層に印刷インキによる連続印刷層が設けられてなり、
かつ、前記シーラント層が発泡ポリオレフィン系フィルムを含む隠蔽性積層体を使用し、該隠蔽性積層体を製袋してなることを特徴とする包装袋。
【発明の詳細な説明】
【技術分野】
【０００１】
本発明は、隠蔽性積層体およびそれを用いた包装袋に関する。さらに詳しくは、内容物が透けて見えない隠蔽性に優れた隠蔽性積層体およびそれを用いた包装袋に関するものである。
【背景技術】
【０００２】
従来、食品、洗剤などの生活製品、医薬品、その他の種々の物品を包装する包装容器として、包装袋が広く用いられている。包装袋は、内容物の種類などの目的、用途に応じて隠蔽性、ガスバリア性、美粧性などを考慮し構成されている。
【０００３】
特に、包装袋としての重要な特性としては、隠蔽性が挙げられる。隠蔽性付与の方策としては、例えば、包装袋を構成するフィルムに印刷する、フィルムに顔料や着色剤を練りこむ、また、発泡剤添加による発泡利用などが挙げられる。
【０００４】
印刷では、文字、図形、記号、絵柄、模様などの所望の印刷絵柄を通常の方法で表刷り印刷あるいは裏刷り印刷を行い付与させている。中でも、白インキを用いた連続印刷層を形成し、隠蔽性を付与させているのが一般的である。
【０００５】
例えば、白インキの連続印刷層を形成したものがある（特許文献１）。隠蔽性を向上させるために、白色印刷層の面積や印刷層を厚くしたり、白インキの顔料の添加量を増やして対応しているものである。しかし、印刷層を厚くすると、流通時などで外的な力が加わったときに、印刷層にクラックが入り、美粧性が低下する問題や、また印刷層の残留溶剤による異臭やラミネート強度の低下などを引き起こす問題がある。よって、連続印刷層だけでは、十分な隠蔽性が得られない問題があった。
【０００６】
また、アルミニウム箔や、アルミニウム蒸着フィルムを積層して隠蔽性を付与させているものがある。しかし、アルミニウム箔やアルミニウム蒸着フィルムを積層したものは、隠蔽性には優れているが、金属探知機による異物検査ができない問題や、製造コストが高くなる問題がある。
【０００７】
また、フィルムに顔料や着色剤を練りこみ、隠蔽性を付与するものは、顔料や着色剤の使用量が多くなる、また、フィルムの色濃度の均一性をシビアに管理する必要がある。色濃度管理する設備には、多額な費用が掛かる問題がある。
【０００８】
また、発泡剤利用のものは、例えば、ヒートシール性オレフィン系発泡フィルムの提案がある（特許文献２）。これは、ポリプロピレン樹脂からなる、４種４層の共押出しフィルムである。構成は、表面層／発泡層／中間層／シール層である。しかし、この共押出しフィルムでは、材料コストが高くなる、また、他の材料（例えば、基材フィルム）と積層して包装袋にされるために、包装袋自体の生産コストが高くなり、生産性を有していないものである。
【０００９】
よって、白色インキの連続印刷層を特別に厚くする必要がなく、十分な隠蔽性を有し、かつ金属探知機で異物検査が可能で、生産性を有する隠蔽性積層体およびそれを用いた包装袋が要望されている。
【先行技術文献】
【特許文献】
【００１０】
【特許文献１】特開平１０−３０５５１３号公報
【特許文献２】特開２００６−２７１８５号公報
【発明の概要】
【発明が解決しようとする課題】
【００１１】
本発明は、背景技術の問題に鑑みて、白色インキの連続印刷層を特別に厚くする必要がなく、十分な隠蔽性を有し、かつ金属探知機で異物検査が可能で、生産性を有する隠蔽性積層体およびそれを用いた包装袋を提供することにある。
【課題を解決するための手段】
【００１２】
上記の課題を解決するために、発明者は鋭意検討を行い、本発明を完成した。
【００１３】
本発明の請求項１に係る発明は、少なくとも、基材フィルム層とシーラント層と、を積層した隠蔽性積層体からなり、
該積層したいずれかの層に印刷インキによる連続印刷層を設けてなり、
前記シーラント層が、発泡ポリオレフィン系フィルムを含むことを特徴とする隠蔽性積層体である。
【００１４】
本発明の請求項２に係る発明は、前記発泡ポリオレフィン系フィルムの発泡倍率が１．２〜１．８の範囲であることを特徴とする請求項１記載の隠蔽性積層体である。
【００１５】
本発明の請求項３に係る発明は、前記シ―ラント層が、ポリオレフィン系フィルムと前記発泡ポリオレフィン系フィルムとが２層以上積層されてなることを特徴とする請求項１または２の記載の隠蔽性積層体である。
【００１６】
本発明の請求項４に係る発明は、前記シーラント層が、前記ポリオレフィン系フィルムと前記発泡ポリオレフィン系フィルムとの２層からなり、その厚み比が、１：１〜１：３の範囲であることを特徴とする請求項３記載の隠蔽性積層体である。
【００１７】
本発明の請求項５に係る発明は、前記シ―ラント層が、前記ポリオレフィン系フィルムと、前記発泡ポリオレフィン系フィルムと、前記ポリオレフィン系フィルムと、がこの順で積層された３層からなり、その厚み比が、１：１：１〜１：４：１の範囲であることを特徴とする請求項３記載の隠蔽性積層体である。
【００１８】
本発明の請求項６に係る発明は、少なくとも、基材フィルム層とシーラント層と、を積層した隠蔽性積層体であって、
該積層したいずれかの層に印刷インキによる連続印刷層が設けられてなり、
かつ、前記シーラント層が発泡ポリオレフィン系フィルムを含む隠蔽性積層体を使用し、該隠蔽性積層体を製袋してなることを特徴とする包装袋である。
【発明の効果】
【００１９】
本発明の隠蔽性積層体は、連続印刷層を有し、かつ、シーラント層に発泡ポリオレフィン系フィルムを含むことで、隠蔽性に優れ、かつ、生産性を有するものである。また、これを用いた包装袋は、内容物の隠蔽性に優れ、美粧性を有するものである。
【００２０】
また、少なくとも、基材フィルム層とシーラント層と、を積層した隠蔽性積層体からなり、該積層したいずれかの層に印刷インキによる連続印刷インキ層を設けてなり、
前記シーラント層が、発泡ポリオレフィン系フィルムを含むことにより、隠蔽性に優れ、かつ、ラミネート強度の低下のない隠蔽性積層材を形成できる。
【００２１】
また、発泡ポリオレフィン系フィルムの発泡倍率が１．２〜１．８の範囲であることにより、隠蔽性に優れるものが得られる。
【００２２】
また、シ―ラント層が、ポリオレフィン系フィルムと発泡ポリオレフィン系フィルムとが、２層以上積層されてなることにより、安定して製膜が可能で、かつ、基材フィルム層や他の層と積層する際、機械適性がよいものを得ることができる。
【００２３】
また、シーラント層が、前記ポリオレフィン系フィルムと前記発泡ポリオレフィン系フィルムとの２層からなり、その厚み比が、１：１〜１：３の範囲であることにより、隠蔽性の向上、製膜安定性および機械適性を向上させることができる。
【００２４】
また、シ―ラント層が、ポリオレフィン系フィルムと、前記発泡ポリオレフィン系フィルムと、前記ポリオレフィン系フィルムとがこの順で積層された３層からなり、その厚み比が、１：１：１〜１：４：１の範囲であることにより、さらに、隠蔽性、製膜安定性および機械適性を、さらに向上させることができる。
【００２５】
また、本発明の隠蔽性積層体を用いた包装袋は、内容物の隠蔽性に優れ、美粧性を有し、金属探知機を使用し異物検査ができるものである。
【図面の簡単な説明】
【００２６】
【図１】本発明の隠蔽性積層体の層構成の一例を示す説明図である。
【図２】シーラント層の断面の一例を示す説明図である。
【図３】本発明の隠蔽性積層体を用いた包装袋（ピロータイプ）の一例を示す説明図である。
【図４】本発明の隠蔽性積層体を用いた包装袋（ガゼットタイプ）の一例を示す説明図である。
【図５】本発明の隠蔽性積層体を用いた包装袋（自立タイプ）の一例を示す説明図である。
【発明を実施するための形態】
【００２７】
以下、本発明を実施するための形態につき説明する。
【００２８】
図１は、本発明の隠蔽性積層体の層構成の一例を示す説明図である。図１−１に示す、隠蔽性積層体１は、表面から順に基材フィルム層２／連続印刷層３／接着層４／シーラント層５からなっている。シーラント層５は、発泡オレフィン系フィルム６からなっている。
【００２９】
図２は、シーラント層の断面の一例を示す説明図である。シーラント層５は、発泡ポリオレフィン系フィルム６からなっている。図２−１は、発泡オレフィン系フィルム６を示し、ポリオレフィン系樹脂８の中に気泡７が含有され発泡された単層フィルムを示している。発泡倍率が、１．２〜１．８の範囲、望ましくは、１．２〜１．３の範囲のものが好ましい。発泡倍率は、１．２未満であると、隠蔽性の効果が発揮されず、また、発泡倍率が１．８を超えると、製膜する際に、フィルムが裂けたりして製膜が不安定になる。また、図２−２は、ポリオレフィン系フィルム９と発泡オレフィン系フィルム６の２層構成を示している。このように積層することで、製膜性や基材フィルム層とのラミネート時での機械適正を向上させることができる。２層構成では、オレフィン系フィルム９と発泡ポリオレフィン系フィルム６との厚みの比が、１：１〜１：３の範囲であることが好ましい。製膜が安定してできる。また、基材フィルム層と積層するときの機械適性が向上する。また、図２−３は、オレフィン系フィルム９と発泡ポリオレフィン系フィルム６とポリオレフィン系フィルム９との３層構成にしてもよい。この場合は、三層構成の厚みの比を１：１：１〜１：４：１の範囲であることが好ましい。製膜性と隠蔽性をさらに向上させることができる。
【００３０】
図３は、本発明の隠蔽性積層体を用いた包装袋（ピロータイプ）の一例を示す説明図である。図３−１は、ピロータイプの包装袋２０の平面図を示している。一枚の隠蔽性積層体１の両端を合わせ、背シール部２１が縦状に形成し、上端部には天シール部２３を形成し、下端部には底シール部２２を形成したピロータイプの包装袋２０を示している。図３−２は、図３−１のピロータイプの包装袋２０の斜視図である。内容物（図には示していない）が、隠蔽性積層体からなる包装袋に収納されているために、外から透かして観えることはない。
【００３１】
図４は、本発明の隠蔽性積層体を用いた包装袋（ガゼットタイプ）の一例を示す説明図である。図４は、ガゼットタイプの包装袋３０の斜視図を示している。表裏二枚の隠蔽性積層体３１、３２と、該隠蔽性積層体からなる二枚の側テープ３３、３３´からなり、側テープ３３、３３´をそれぞれ表裏二枚の隠蔽性積層体３１，３２の両側の間に折り畳みながら挟んで端部をそれぞれシールし側シール部３４を形成し、上下端部には、天シール部２３および底シール部２２をそれぞれ形成し、ガゼットタイプの包装袋３０が形成されている。
【００３２】
図５は、本発明の隠蔽性積層体を用いた包装袋（自立タイプ）の一例を示す説明図である。図５は、自立タイプ包装袋４０の斜視図である。表裏二枚の隠蔽性積層体３１、３２と、該隠蔽性積層体からなる底テープ４１からなり、底テープ４１を表裏二枚の隠蔽性積層体３１、３２の下部、即ち底部の間に折り畳みながら挟んで端部をそれぞれシールし底シール部２２を形成し、両側の端部をシールし側シール部３４を形成し、次いで天シール部２３を形成することによって、自立タイプの包装袋４０が形成されている。一方の端部には、開封用ノッチ４２が設けられている。
【００３３】
さらに、本発明を実施するための形態について説明する。
【００３４】
基材フィルム層２を構成する基材フィルムとしては、通常、包装袋を構成する基本フィルムとなるものであることから、機械的、物理的、化学的、その他において優れた性質を有し、特に強度を有して強靭であり、かつ耐熱性を有するフィルムを使用することができる。具体的には、ポリエステルフィルム、ポリプロピレンフィルム、ポリスチレンフィルム、ナイロンフィルム、ポリカーボネートフィルム、ポリアクリルニトリルフィルム、ポリイミドフィルムなどが挙げられる。特に二軸延伸されたフィルムが好ましい。
【００３５】
また、基材フィルム層や積層したいずれかの層に連続印刷を設ける。印刷インキによる連続印刷層を設ける。印刷インキは、バインダー樹脂をビヒクルの主成分とし、これに顔料や着色剤を加え、さらに所望の助剤を任意に添加し、溶剤や希釈剤などで十分に混練してなる着色インキ組成物である。バインダー樹脂としては、例えば、ポリ塩化ビニル系樹脂、ポリ酢酸ビニル系樹脂、塩化ビニル−酢酸ビニル共重合体、ポリアクリル系またはメタクリル系樹脂、マレイン酸樹脂、フマル酸樹脂、ポリアクリルニトリル樹脂、ポリオレフィン系樹脂、酸変性ポリオレフィン系樹脂、ポリスチレン系樹脂、ポリアミド系樹脂、ポリウレタン系樹脂、ロジン系樹脂、ニトロセルロース系樹脂、ゴム系樹脂などの従来から用いられているバインダー樹脂が使用できる。
【００３６】
また、バインダー樹脂に、顔料や着色剤を添加する。例えば、ファストイエロー、チタンイエローなどの黄系顔料、トルイジンレッドなどの赤系顔料、群青、紺青などの青色な
いし緑系顔料、酸化チタンなどの白系顔料、カーボンブラックなどの黒系顔料、その他、各種顔料、体質顔料などが使用できる。
【００３７】
また、助剤として、例えば、安定剤、可塑剤、紫外線吸収剤、酸化防止剤、滑剤、帯電防止剤、充填剤、ワックス類、分散剤など助剤の一種ないしはそれ以上を任意に添加して使用することができる。溶剤、希釈剤としては、例えば、アルコール系溶剤、エステル系溶剤、脂肪族炭化水素系溶剤、芳香族炭化水素系溶剤、ケトン系溶剤、その他を使用することができる。上記の材料を用いて、ボールミル、サンドミル、ロールミルなど使用し、十分に混練して着色インキ組成物を作成することができる。
【００３８】
印刷方法としては、例えば、オフセット印刷、グラビア印刷、フレキソ印刷、シルクスクリーン印刷、インクジェット印刷などの公知の印刷方法を用いることができる。また基材層の表面を、予め前処理としてコロナ処理またはオゾン処理を施すことにより、連続印刷層の密着性を向上させることができる。
【００３９】
また、１色により連続印刷層を形成することができるが、さらに２色以上重ね刷りして連続印刷層を設けてもよい。しかし、連続印刷層を厚く設けると、外的な力で連続印刷層が割れてしまうこともあり、特別に厚く設けることはなく、従来の印刷層、即ち、塗布量が０．５〜３．５ｇ／ｍ２の範囲で可能である。
【００４０】
シーラント層５としては、発泡ポリオレフィンフィルムが使用できる。発泡ポリオレフィンフィルムは、ポリオレフィン系樹脂の中に気泡が含有され発泡された状態のものである。ポリオレフィン系樹脂としては、低密度ポリエチレン、直鎖状低密度ポリエチレン、中密度ポリエチレン、高密度ポリエチレン、エチレン−酢酸ビニル共重合体（ＥＶＡ）、エチレン−メタクリル酸共重合体（ＥＭＡＡ）、エチレン−アクリル酸エチル共重合体（ＥＡＡ）、アイオノマー、ポリプロピレンなどのポリオレフィン系樹脂を用いることができる、これらの樹脂の中に発泡剤や不活性ガスを添加または注入しながら押出し機により製膜することで、発泡されたポリオレフィン系フィルムが形成できる。単層にて製膜できる。フィルム厚みとしては、８０〜５００μｍの範囲、望ましくは１００〜１５０μｍの範囲が好ましい。
【００４１】
また、発泡ポリオレフィンフィルムを、ポリオレフィン系フィルムと共押出しにて多層フィルムにして製膜できる。例えば、ポリオレフィン系フィルム／発泡ポリオレフィン系フィルムの２層フィルム、ポリオレフィン系フィルム／発泡ポリオレフィン系フィルム／ポリオレフィン系フィルムの３層フィルムなどで製膜できる。共押出しにて多層フィルムで製膜することにより、製膜性や機械適性を向上させることができる。
【００４２】
また、発泡ポリオレフィン系フィルムを形成する方法としては、公知の方法で可能である。例えば、ポリオレフィン系樹脂の中に発泡剤を添加し、均一に分散させ熱により溶融させた後、該溶融樹脂をＴダイから押出し、発泡剤を分解、発泡させ製膜する方法、また、不活性ガスなどの気体を溶融樹脂の中に混入させながらＴダイから押出し製膜する方法、その他の方法などが可能である。発泡剤を用いて発泡させる方法では、発泡剤として、熱分解型発泡剤であり、例えば、炭酸水素ナトリウムなどの無機系発泡剤、アゾジカルボンアミドなどの有機系発泡剤などが使用できる。また、他のものでは、炭酸カルシウム、シリカなどの無機系フィラーなども可能である。
【００４３】
また、隠蔽性積層体の諸物性を向上させる必要があれば、例えば、剛性や突き刺し強度、落下強度、ガスバリア性などの諸物性を向上させる場合は、中間層を設けることも可能である。図１−２に示すように、表面から順に基材フィルム層２／連続印刷層３／接着層４／中間層１０／接着層４／シーラント層５（発泡ポリオレフィン系フィルム６）からなる構成にすることができる。
【００４４】
中間層としては、例えば、突き刺し強度、落下強度などを向上させるには、ナイロンフィルム、ポリエステルフィルムなどを使用することができ、また酸素、水蒸気などのバリア性を向上させるには、ポリエステルフィルム、ポリプロピレンフィルム、ナイロンフィルムなどの延伸フィルムに無機酸化物を蒸着したものが使用できる。フィルムの厚みは６〜２５μｍの範囲が好ましい。優れたガスバリア性を有し、かつ、金属探知機を使用し異物検査ができる。また、中間層を積層するには、接着剤を介してドライラミネート法にて貼り合せることができる。
【００４５】
無機酸化物としては、酸化珪素、酸化アルミニウム、酸化マグネシウム、酸化カルシュウム、酸化カリウム、酸化錫、酸化ナトリウム、酸化ホウ素、酸化チタン、酸化鉛、酸化ジルコニウム、酸化イットリウムなどの金属酸化物が使用できる。中でも生産性、価格面から酸化珪素、酸化アルミニウムが好ましい。無機酸化物の蒸着層の厚みは５〜３００ｎｍの範囲が好ましく、中でも５〜１００ｎｍの範囲が好ましい。
【００４６】
接着剤としては、ドライラミネート用接着剤が使用できる。二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤、その他を使用することができる。
【００４７】
得られた隠蔽性積層体を所望の形状にシールすることで、例えば、三方包装袋、ピロータイプの包装袋、カゼットタイプの包装袋、自立タイプの包装袋など、目的に応じて作成できる。
【００４８】
本発明の隠蔽性包装袋は、印刷インキの連続印刷層と、シーラント層に発泡ポリオレフィン系フィルムが設けられていることで、隠蔽性に優れ、かつ、生産性を有するものである。
【００４９】
以下、本発明の具体的実施例について説明する。
【実施例１】
【００５０】
基材フィルム層としてポリエステルフィルム１２μｍを用いた。該ポリエステルフィルムの内面に白インキ（サカタインクス（株）：ベルカラー１１５Ｄ）を用い、２色刷りにてグラビア印刷を行い、連続印刷層を形成した。塗布量は３．５ｇ／ｍ２であった。
【００５１】
次に、ナイロンフィルム１５μｍを、上記ポリエステルフィルムの連続印刷層の面にポリウレタン系二液硬化型接着剤を介してドライラミネート法にて貼り合わせた。
【００５２】
次に、シーラント層として、発泡された直鎖状低密度ポリエチレンフィルム１５０μｍ（発泡倍率が１．２）｛日生化学（株）製｝を用いて、上記ナイロンフィルムと、ポリウレタン系二液硬化型接着剤を介してドライラミネート法にて貼り合わせた。ポリエステルフィルム１２μｍ／接着剤／ナイロンフィルム１５μｍ／接着剤／発泡直鎖状低密度ポリエチレンフィルム１５０μｍからなる隠蔽性積層体を作成した。
【００５３】
次に、上記隠蔽性積層体を用い、コーヒー豆４００ｇを収納した、図３に示すピロータイプの包装袋を作成した。
【００５４】
以下、本発明の具体的比較例について説明する。
【００５５】
＜比較例１＞
シーラント層に発泡させていない直鎖状低密度ポリエチレンフィルム１５０μｍを用いた以外は、実施例１と同様に行いピロータイプの包装袋を作成した。
＜比較例２＞
白インキ（サカタインクス（株）：ベルカラー１１５ＤＴ）を用い２色刷りにてグラビア印刷を行い、連続印刷層を形成した。塗布量は５．０ｇ／ｍ２であった。また、シーラント層を発泡させていない直鎖状低密度ポリエチレンフィルム１５０μｍを用いた以外は、実施例１と同様に行いピロータイプの包装袋を作成した。
【００５６】
＜評価方法＞
（１）作成した隠蔽性積層体の白濃度測定を行った。測定器は、卓上式透過濃度計（エックスライト（株）製：３６１Ｔ）を用いて行った。
（２）作成した隠蔽性積層体のポリエステルフィルムとナイロンフィルムとのラミネート強度を測定した。測定器はテンシロンを用い、試験片１５ｍｍ幅、剥離速度３００ｍｍ／ｍｉｎ、Ｔ型剥離にて行った。
（３）ピロータイプの包装袋の内容物の隠蔽性を確認した。それぞれ３０袋を作成して確認した。隠蔽性（コーヒー豆が透かして観えない）が３０袋全て良好なものを○、少しコーヒー豆が透かしてみえるものが、３０袋中１袋でもあれば×とした。
【００５７】
評価結果を表１に示す。
【００５８】
【表１】
2015147363.tif 000003
実施例１の包装袋は、連続印刷層と、発泡ポリオレフィンフィルムの効果により白濃度が高くなり、内容物の隠蔽性に優れていた。またラミネート強度も良好であった。
【００５９】
比較例１は、実施例１の構成で、発泡ポリオレフィンフィルムを使用していない構成では、白濃度が実施例１より低下し、隠蔽性が劣り、コーヒー豆が若干透かして観えるものがあった。
【００６０】
比較例２では、比較例１の構成で、連続印刷層の塗布量を上げたものであるが、白濃度が比較例１より高くなり隠蔽性は向上したが、ラミネート強度の低下が観られた。
【００６１】
総合評価から、適正な連続印刷層と、シーラント層に発泡ポリオレフィン系フィルムを設けることで、隠蔽性に優れ、かつ、ラミネート強度を有する隠蔽性積層体が得られることが判った。
【００６２】
また、連続印刷層は、印刷インキの塗布量を特別に上げることがなく、印刷の色数を増やして形成する必要もない。グラビア版を新たに作成する必要もない。隠蔽性を考慮にいれていない印刷と同等に行えることができる。
【００６３】
本発明の隠蔽性積層体は、製袋機適性を有し、また、製袋された包装袋は、内容物の隠蔽性に優れ、かつ美粧性に優れるものである。
【符号の説明】
【００６４】
１    隠蔽性積層体
２    基材フィルム層
３    連続印刷層
４    接着層
５    シーラント層
６    発泡ポリオレフィン系フィルム
７    気泡
８    ポリオレフィン系樹脂
９    ポリオレフィン系フィルム
１０  中間層
２０  ピロータイプの包装袋
２１  背シール部
２２  底シール部
２３  天シール部
３０  ガゼットタイプの包装袋
３１  表隠蔽性積層体
３２  裏隠蔽性積層体
３３  側テープ
３３´側テープ
３４  側シール部
４０  自立タイプの包装袋
４１  底テープ
４２  開封用ノッチ
【図１】
2015147363.tif 000004
【図２】
2015147363.tif 000005
【図３】
2015147363.tif 000006
【図４】
2015147363.tif 000007
【図５】
2015147363.tif 000008